СЫРЬЕВАЯ СМЕСЬ ДЛЯ ИЗГОТОВЛЕНИЯ ОБЛИЦОВОЧНОЙ ЗОЛОКЕРАМИЧЕСКОЙ ПЛИТКИ
RAW MIX TO MANUFACTURE FACING ASH-CERAMIC TILES

Изобретение относится к производству облицовочной золокерамической плитки.
Известна сырьевая смесь для изготовления облицовочной золокерамической плитки, содержащая до 50 мас.% каменноугольной золы, глину, кварцевый песок, доломит [1].
Задача изобретения - снижение температуры обжига золокерамической плитки.
Технический результат достигается тем, что сырьевая смесь для изготовления облицовочной золокерамической плитки, содержащая каменноугольную золу, глину, кварцевый песок, дополнительно содержит сульфитно-спиртовую бражку и фосфогипс при следующем соотношении компонентов, мас.%: каменноугольная зола 20,0-25,0; глина 65,0-66,5; кварцевый песок 5,0-10,0; сульфитно-спиртовая бражка 1,0-1,5; фосфогипс 2,5-3,5.
В таблице приведены составы сырьевой смеси для изготовления облицовочной золокерамической плитки.
Таблица
Компоненты
Состав, мас.%:
1
2
3
Каменноугольная зола
20,0
23,0
25,0
Глина
65,0
65,7
66,5
Кварцевый песок
10,0
7,0
5,0
Сульфитно-спиртовая бражка
1,5
1,3
1,0
Фосфогипс
3,5
3,0
2,5
1
2
2
3
2
2
3
Для приготовления сырьевой смеси могут быть использованы качественные красножгущиеся глины любых месторождений. Возможно использование каменноугольной золы следующего состава, мас.%: SO 40,7; AlO 15,8; FeA 13,5; CaO 8,9; MgO 4,3; NaO+KO 3,8; SO 1,4; п.п.п. - остальное.
Компоненты дозируют в требуемых количествах. Кварцевый песок и каменноугольную золу просеивают через сетку №014, смешивают с добавлением фосфогипса, сульфитно-спиртовой бражки и глины. Из приготовленной смеси с влажностью 11-13% прессуют облицовочную плитку требуемой конфигурации. На поверхность плитки напыляют слой легкоплавкой цветной эмали и при температуре 880-950°C проводят обжиг.
Источник информации
1. Бернацкий А.Ф. Облицовочная золокерамическая плитка // 65-я научно-техническая конференция НГАСУ (Сибстрин) «Актуальные проблемы строительной отрасли». Тез. докл. - Новосибирск. - 200S. - С.39.